(57)【特許請求の範囲】
【請求項１】
密度が０．６〜０．９ｇ／ｃｍ3の高密度電解紙と、密度が０．６ｇ／ｃｍ3の未満の低密度電解紙を重ね合わせて電解紙を構成し、前記低密度電解紙側に所定量のポリビニルアルコールを付着してなるセパレータを介して、化成電圧が６５０Ｖ以上の陽極箔と陰極箔とを重ね合わせ、巻回してコンデンサ素子を作成し、このコンデンサ素子に硼酸を含む電解液を含浸させたことを特徴とする電解コンデンサ。
【請求項２】
前記電解紙に付着されるポリビニルアルコールの付着量が、０．１〜２０ｇ／ｍ2のであることを特徴とする請求項１に記載の電解コンデンサ。
【請求項３】
前記電解紙に付着されるポリビニルアルコールの重合度が、２００〜３５００であることを特徴とする請求項１に記載の電解コンデンサ。
【請求項４】
前記電解紙の厚みが、２０〜１５０μｍであることを特徴とする請求項１に記載の電解コンデンサ。
【請求項５】
前記電解液の硼酸の含有量が、０．１部〜４０部であることを特徴とする請求項１に記載の電解コンデンサ。
【請求項６】
前記陽極箔の表面に形成されるピットの径が、０．１μｍ以上であることを特徴とする請求項１に記載の電解コンデンサ。
【発明の詳細な説明】
【０００１】
【発明の属する技術分野】
本発明は、電解コンデンサに関するものである。
【０００２】
【従来の技術】
従来の電解コンデンサは、アルミニウムなどの弁金属箔の表面積を、エッチング処理によって拡大し、誘電体層を形成して陽極とし、エッチング処理を施した同種または他の金属の箔を陰極とし、セパレータ（電解紙）を両極間に配置した構造となっている。このセパレータは、陽極箔と陰極箔がショートするのを防止すると共に、電解液を保持するものであり、クラフト紙、マニラ紙等の薄く低密度の紙が用いられている。そして、電極引き出し端子を接合した陽極箔と陰極箔をセパレータを介して重ね合わせ、巻回してコンデンサ素子を作成し、このコンデンサ素子に電解液を含浸させ、ケースに入れて封口し、再化成して電解コンデンサが製造される。
【０００３】
しかしながら、このような従来の電解コンデンサにおいては、電解液が液状であるため、長期あるいは高温で使用すると、電解液が封口材を透過して蒸発し、静電容量の低下、ｔａｎδの上昇等、特性の劣化をきたしていた。
【０００４】
そのため、上記のような液状電解液の問題点を解消する方法として、電解液をゲル化する方法が提案されている。なお、このゲル化剤としては、ゼラチン、セルロース等の天然物の他、ポリビニルアルコール、ポリメタクリル酸メチル、ポリエチレンオキシド等の合成高分子が知られている。
【０００５】
しかしながら、本発明者等が、ゲル化剤としてＰＶＡを添加した電解液を作成し、陽極箔と陰極箔をセパレータを介して重ね合わせ、巻回したコンデンサ素子にこの電解液を含浸し、ケースに封入した後に加熱して、電解液をゲル化させて電解コンデンサを作成し、その諸特性を調査したところ、静電容量が低く、ｔａｎδが高く、耐電圧の向上も見られないという結果が得られた。
【０００６】
本発明者等は、上記の現象はゲル化した電解質が誘電体皮膜へ良好な状態で密着していないことが原因であると考え、鋭意検討を重ね、特開平１０−２２３４８１号公報に示されているような電解コンデンサを提案した。すなわち、先に提案した電解コンデンサは、ＰＶＡを付着させたセパレータを介して、陰極箔及び表面に形成されたピットの径が０．１μｍ以上の陽極箔を巻回してコンデンサ素子を形成し、このコンデンサ素子にエチレングリコールを含む電解コンデンサ用の電解液を含浸させることにより、上記の問題を解決しようとしたものである。
【０００７】
【発明が解決しようとする課題】
しかしながら、近年、スイッチング電源を使用した電子機器が一般家庭で汎用されるようになり、電解コンデンサの安全性に対する幅広い要求が高まってきている。すなわち、このようなスイッチング電源には電解コンデンサが用いられているが、供給電力が不安定な使用環境では、電解コンデンサに過電圧が印加される場合があり、このような過電圧に耐え得る、過電圧特性及び耐電圧特性の良好な、４５０Ｖを超える定格電圧を有する電解コンデンサへの要求が高まっている。
【０００８】
本発明は、上述したような従来技術の問題点を解決するために提案されたものであり、その目的は、耐電圧特性及び過電圧特性のさらなる向上を可能とし、４５０Ｖを超える定格電圧を有する電解コンデンサを提供することにある。
【０００９】
【課題を解決するための手段】
本発明者等は、上記課題を解決すべく、耐電圧特性及び過電圧特性のさらなる向上を可能とし、定格電圧が４５０Ｖを超える電解コンデンサについて鋭意検討を重ねた結果、本発明を完成するに至ったものである。
【００１０】
すなわち、本発明に係る電解コンデンサは、密度が０．６〜０．９ｇ／ｃｍ3の高密度電解紙を含む電解紙に所定量のＰＶＡを塗工してなるセパレータ、あるいは、密度が０．６〜０．９ｇ／ｃｍ3の高密度電解紙と、密度が０．６ｇ／ｃｍ3未満の低密度電解紙を重ね合わせて電解紙を構成し、前記低密度電解紙側に所定量のポリビニルアルコールを付着してなるセパレータを介して、化成電圧が６５０Ｖ以上の陽極箔と陰極箔とを重ね合わせ、巻回してコンデンサ素子を作成し、このコンデンサ素子に硼酸を含む電解液を含浸させ、ケースに入れて封口し、再化成して製造したものである。
【００１１】
また、このようにして製造した本発明に係る電解コンデンサについて、高温負荷試験及び過電圧試験を行ったところ、従来の電解コンデンサと比べて、耐電圧特性及び過電圧特性のさらなる向上を図ることができ、また、その定格電圧を４５０Ｖ以上とすることができることが判明した。以下、本発明の構成について詳述する。
【００１２】
［１．セパレータ］
セパレータを構成する電解紙としては、不織布、マニラ紙、クラフト紙、セルロース紙等が使用され、また、ガラス、合成高分子の繊維を用いることもできる。また、本発明に係るセパレータは、以下に示すように、電解紙として、密度が０．６〜０．９ｇ／ｃｍ3の高密度電解紙からなる一重紙、あるいは、密度が０．６〜０．９ｇ／ｃｍ3の高密度電解紙と密度が０．６ｇ／ｃｍ3未満の低密度電解紙を重ね合わせた二重紙を用い、これらの電解紙に所定量のＰＶＡを付着させたものである。
なお、電解紙の厚みは、２０〜１５０μｍ、好ましくは２０〜９０μｍであることが望ましい。電解紙の厚みがこの範囲より少ないと、耐電圧特性、過電圧特性が劣化し、この範囲を超えるとコンデンサのｔａｎδが上昇する。
【００１３】
（ＰＶＡ）
電解紙に付着させるＰＶＡとしては、市販のＰＶＡを用いることができ、重合度は、２００〜３５００、けん化度は、７５ｍｏｌ％の部分けん化したものから、９９．５ｍｏｌ％以上の完全けん化したものを用いることができる。なお、重合度がこの範囲より小さいと効果が減じ、この範囲を超えると、塗工性及びＰＶＡの電解液への溶解性が低下して、特性が低下する。
【００１４】
また、ＰＶＡの塗工量は、０．１〜２０ｇ／ｍ2であることが望ましい。ＰＶＡの塗工量がこの範囲より少ないと効果が減じ、この範囲を超えると、電解コンデンサのｔａｎδが上昇する。
また、電解紙にＰＶＡを付着させる方法としては、ＰＶＡ溶液にセパレータを浸漬するか、もしくはＰＶＡ溶液を塗布、散布した後に、加熱、減圧等で乾燥する方法（塗工）等を用いることができる。
【００１５】
（一重紙を用いたセパレータ）
密度が０．６〜０．９ｇ／ｃｍ3の高密度電解紙からなる電解紙に、所定量のＰＶＡを塗工することにより、本発明に係る第１のセパレータを構成することができ、この第１のセパレータを用いた電解コンデンサにおいて、耐電圧特性及び過電圧特性の向上を図ることができることが分かった。
【００１６】
（二重紙を用いたセパレータ）
上述したように、密度の高い電解紙を用いることにより、電解コンデンサの耐電圧特性及び過電圧特性の向上が図れるが、電極箔のバリによるショートを防止するためには、陽極箔と陰極箔の間にはある程度の間隔が必要である。
しかしながら、密度の高い電解紙を単独で用いた場合、電極箔の間隔を確保するためにその厚みを大きくすると、耐電圧特性及び過電圧特性は向上するものの、コンデンサのｔａｎδの低減には限界がある。
【００１７】
そこで、本発明者等がさらに検討を重ねたところ、耐電圧特性及び過電圧特性の向上を図ることができる密度の高い電解紙と、密度の低い電解紙を重ね合わせて二重紙とした電解紙に、所定量のＰＶＡを塗工することにより、本発明に係る第２のセパレータを構成することができ、この第２のセパレータを用いた電解コンデンサにおいても、耐電圧特性及び過電圧特性の向上を図ることができ、さらに、ｔａｎδの低減を図ることができることが分かった。
【００１８】
すなわち、密度が０．６〜０．９ｇ／ｃｍ3の高密度電解紙と、密度が０．６ｇ／ｃｍ3未満の低密度電解紙を重ね合わせて二重紙とし、低密度電解紙側に所定量のＰＶＡを塗工したものである。
なお、ＰＶＡを塗工するのは、高密度紙側でも低密度紙側でも良いが、ＰＶＡの塗工の容易性を考慮すると、低密度紙側に塗工することが望ましい。また、ＰＶＡを塗工した側が陽極箔と接触するように巻回しても、陰極箔と接触するように巻回しても効果は同等であった。
【００１９】
［２．陽極箔］
本発明者等は、定格電圧が４５０Ｖを超える電解コンデンサを得るため、陽極箔の化成電圧を種々変えて検討した結果、本発明のＰＶＡを塗工したセパレータを用いた場合、化成電圧が６５０Ｖ以上の陽極箔を用いた場合に、定格電圧が４５０Ｖを超える電解コンデンサを得ることができ、さらに、化成電圧が７００Ｖ以上の陽極箔を用いた場合には、定格電圧が５００Ｖを超える電解コンデンサを得ることができることが分かった。
【００２０】
本発明においては、陽極箔は以下のように作成したものを用いる。電解コンデンサ用の金属箔を酸性溶液中で通電処理して、金属箔の表面にピットを生成させ、その後に、高温の酸性溶液中での化学溶解によってピットの径を拡大させて表面積を拡大するエッチングを行う。次いで、このエッチング箔を前処理し、ほう酸、りん酸等の酸あるいはこれらの塩の水溶液中で、６５０Ｖ以上の所定の電圧に至るまで電圧を印加し、この所定の電圧に達してからはこの電圧を一定時間保持し、その後に減極処理を行い、再度電圧を印加して、金属箔に誘電体酸化皮膜を形成する。この際には、エッチングによって拡大された金属箔の表面に酸化皮膜が形成されるので、ピット内部にも酸化皮膜が形成される。したがって、酸化皮膜形成後の陽極箔のピットの径は、エッチング後の金属箔のピットの径よりも小さくなる。
なお、本発明においては、酸化皮膜形成後のピットの径が、０．１μｍ以上の陽極箔を用いることが望ましい。
【００２１】
［３．陰極箔］
本発明に用いる陰極箔は、通常の電解コンデンサに使用するアルミニウム等の金属箔であればよい。
【００２２】
［４．電解液］
電解液としては、硼酸を０．１部〜４０部含有させた電解コンデンサ駆動用電解液を用いる。硼酸の含有量がこの範囲より少ないと、ＰＶＡのゲル化が良好な状態で進行しないために耐電圧特性及び過電圧特性が低下し、この範囲を超えると、コンデンサのｔａｎδが上昇する。
なお、この電解液には、エチレングリコールを含有させても良い。電解液にエチレングリコールが含まれていると、ＰＶＡの溶解が容易になって、本発明の効果が高まるのでより好ましい。
【００２３】
また、その他の溶媒を併用してもよいことは言うまでもない。その溶媒としては、プロトン性の有機極性溶媒として、一価アルコール類（エタノール、プロパノール、ブタノール、ペンタノール、ヘキサノール、シクロブタノール、シクロペンタノール、シクロヘキサノール、ベンジルアルコール等）、多価アルコール類及びオキシアルコール化合物類（プロピレングリコール、グリセリン、メチルセロソルブ、エチルセロソルブ、メトキシプロピレングリコール、ジメトキシプロパノール等）などが挙げられる。
【００２４】
また、非プロトン性の有機極性溶媒としては、アミド系（Ｎ−メチルホルムアミド、Ｎ，Ｎ─ジメチルホルムアミド、Ｎ─エチルホルムアミド、Ｎ，Ｎ─ジエチルホルムアミド、Ｎ─メチルアセトアミド、Ｎ，Ｎ─ジメチルアセトアミド、Ｎ─エチルアセトアミド、Ｎ，Ｎ−ジエチルアセトアミド、ヘキサメチルホスホリックアミド等）、ラクトン類、環状アミド系（γ─ブチロラクトン、Ｎ─メチル─２─ピロリドン、エチレンカルボネイト、プロピレン─カルボネート、イソブチレンカルボネート、イソブチレンカルボネート等）、ニトリル系（アセトニトリル等）、オキシド系（ジメチルスルホキシド等）などが代表として挙げられる。
【００２５】
電解液に含まれる溶質としては、通常電解コンデンサ駆動用電解液に用いられる、酸の共役塩基をアニオン成分とする、アンモニウム塩、アミン塩、４級アンモニウム塩及び環状アミジン化合物の四級塩が挙げられる。アミン塩を構成するアミンとしては１級アミン（メチルアミン、エチルアミン、プロピルアミン、ブチルアミン、エチレンジアミン等）、２級アミン（ジメチルアミン、ジエチルアミン、ジプロピルアミン、メチルエチルアミン、ジフェニルアミン等）、３級アミン（トリメチルアミン、トリエチルアミン、トリプロピルアミン、トリフェニルアミン、１，８─ジアザビシクロ（５，４，０）─ウンデセン─７等）が挙げられる。第４級アンモニウム塩を構成する第４級アンモニウムとしてはテトラアルキルアンモニウム（テトラメチルアンモニウム、テトラエチルアンモニウム、テトラプロピルアンモニウム、テトラブチルアンモニウム、メチルトリエチルアンモニウム、ジメチルジエチルアンモニウム等）、ピリジウム（１─メチルピリジウム、１─エチルピリジウム、１，３─ジエチルピリジウム等）が挙げられる。また、環状アミジン化合物の四級塩を構成するカチオンとしては、以下の化合物を四級化したカチオンが挙げられる。すなわち、イミダゾール単環化合物（１─メチルイミダゾール、１，２−ジメチルイミダゾール、１，４─ジメチル─２─エチルイミダゾール、１─フェニルイミダゾール等のイミダゾール同族体、１−メチル−２−オキシメチルイミダゾール、１−メチル−２−オキシエチルイミダゾール等のオキシアルキル誘導体、１−メチル−４（５）−ニトロイミダゾール、１，２−ジメチル−４（５）−ニトロイミダゾール等のニトロ及びアミノ誘導体）、ベンゾイミダゾール（１−メチルベンゾイミダゾール、１−メチル−２−ベンジルベンゾイミダゾール等）、２−イミダゾリン環を有する化合物（１─メチルイミダゾリン、１，２−ジメチルイミダゾリン、１，２，４−トリメチルイミダゾリン、１，４−ジメチル−２−エチルイミダゾリン、１−メチル−２−フェニルイミダゾリン等）、テトラヒドロピリミジン環を有する化合物（１−メチル−１，４，５，６−テトラヒドロピリミジン、１，２−ジメチル−１，４，５，６−テトラヒドロピリミジン、１，８−ジアザビシクロ〔５．４．０〕ウンデセン−７、１，５−ジアザビシクロ〔４．３．０〕ノネン等）等である。また、アニオン成分としては、カルボン酸、フェノール類、りん酸、炭酸、けい酸等の酸の共役塩基が例示される。
【００２６】
［５．電解コンデンサの製造方法］
次に、本発明の電解コンデンサの製造方法を説明する。
すなわち、陰極箔、化成電圧が６５０Ｖ以上の陽極箔、所定量のＰＶＡを付着したセパレータを規定の寸法に裁断し、陰極箔、陽極箔にはリード線を接合する。そして、陰極箔、陽極箔の間にセパレータを挟んで巻回し、コンデンサ素子を作成する。次いで、このコンデンサ素子に、硼酸を含有する電解液を含浸させ、ケース内に入れて、封口材でシールした後、高温で直流電流を印加して再化成を行う。
なお、この際に、電解液中の硼酸とＰＶＡによるゲル化が部分的に進行し、誘電体皮膜との密着性の良いゲル状電解質が得られ、耐電圧特性が向上するものと思われる。ここで、ＰＶＡのケン化度が９０ｍｏｌ％以上の場合は、さらに、耐電圧特性は向上する。
【００２７】
この部分的なゲル化の挙動は以下のように推察される。本発明によるコンデンサ素子を電解液に接触させることによって、まず、電解液が、陽極箔のピットに含浸する。そして、その後に、含浸した電解液にセパレータに付着させたＰＶＡが接触して、電解液中の硼酸とＰＶＡによるゲル化が部分的に進行し、誘電体皮膜との密着性の良いゲル状電解質が得られる。
【００２８】
また、陽極箔のピットの径が０．１μｍ以上の場合には、電解液とＰＶＡがピットの内部に浸透しやすくなるため、ピット内部に良好なゲルが形成され、これにより、静電容量、ｔａｎδともさらに良好な特性が得られると考えられる。また、このゲル状の部分と液状の電解液が混在した状態となって、電解液の粘性が高まり、誘電体皮膜との密着性の良いゲル状電解質となるため、過電圧特性も向上すると考えられる。
【００２９】
【実施例】
以下に実施例をあげて、本発明をさらに具体的に説明する。なお、実施例、比較例及び従来例の構成要件は、以下の表１に示す通りである。
【表１】
0004617529.tif 000002
【００３０】
（実施例１）
ＰＶＡ（けん化度９８．５ｍｏｌ％、重合度２００）を１０％溶解した水溶液を、高密度電解紙からなる電解紙（クラフト紙、密度０．７０ｇ／ｃｍ3、厚み４０μｍ）に塗布し、加熱乾燥させて、ＰＶＡが付着したセパレータを得た。ＰＶＡの付着量は、５ｇ／ｍ2であった。このセパレータを陰極箔と、表面に形成されたピットの径が０．１μｍ以上である陽極箔（化成電圧は７５０Ｖ）の間に挟み、巻回して、５５０Ｖ−３００μＦのコンデンサ素子を作成した。また、エチレングリコール８８部、硼酸３部、１，６−デカンジカルボン酸９部の電解液を作成した。そして、この電解液をコンデンサ素子に含浸し、アルミニウムケースに入れてゴム封口し、次いで、８５℃で、２時間、５７５Ｖ印加して再化成してアルミニウム電解コンデンサを作成した。
【００３１】
（実施例２）
ＰＶＡ（けん化度９８．５ｍｏｌ％、重合度２００）を１０％溶解した水溶液を、高密度電解紙と低密度電解紙を貼り合わせてなる電解紙（クラフト紙、密度０．８５ｇ／ｃｍ3の高密度紙と密度０．６ｇ／ｃｍ3未満の低密度紙を抄紙工程で貼り合わせて、厚み６０μｍとしたもの）に塗布し、加熱乾燥させて、ＰＶＡが付着したセパレータを得た。ＰＶＡの付着量は、５ｇ／ｍ2であった。このセパレータを陰極箔と、表面に形成されたピットの径が０．１μｍ以上である陽極箔（化成電圧は７５０Ｖ）の間に挟み、巻回して、５５０Ｖ−３００μＦのコンデンサ素子を作成した。また、エチレングリコール８８部、硼酸３部、１，６−デカンジカルボン酸９部の電解液を作成した。そして、この電解液をコンデンサ素子に含浸し、アルミニウムケースに入れてゴム封口し、次いで、８５℃で、２時間、５７５Ｖ印加して再化成してアルミニウム電解コンデンサを作成した。
【００３２】
（比較例１）
ＰＶＡ（けん化度９８．５ｍｏｌ％、重合度２００）を１０％溶解した水溶液を実施例２で用いたと同じ電解紙に塗布し、加熱乾燥させて、ＰＶＡが付着したセパレータを得た。ＰＶＡの付着量は、５ｇ／ｍ2であった。このセパレータを陰極箔と、表面に形成されたピットの径が０．１μｍ以上である陽極箔（化成電圧は７５０Ｖ）の間に挟み、巻回して、５５０Ｖ−３００μＦのコンデンサ素子を作成した。また、エチレングリコール９１部、１，６−デカンジカルボン酸アンモニウム９部の電解液を作成した。そして、この電解液をコンデンサ素子に含浸し、アルミニウムケースに入れてゴム封口し、次いで、８５℃で、２時間、５７５Ｖ印加して再化成してアルミニウム電解コンデンサを作成した。
【００３３】
（比較例２）
ＰＶＡ（けん化度９８．５ｍｏｌ％、重合度２００）を１０％溶解した水溶液を実施例２で用いたと同じ電解紙に塗布し、加熱乾燥させて、ＰＶＡが付着したセパレータを得た。ＰＶＡの付着量は、５ｇ／ｍ2であった。このセパレータを陰極箔と、表面に形成されたピットの径が０．１μｍ以上である陽極箔（化成電圧は６３０Ｖ）の間に挟み、巻回して、５５０Ｖ−３００μＦのコンデンサ素子を作成した。また、エチレングリコール８８部、硼酸３部、１，６−デカンジカルボン酸アンモニウム９部の電解液を作成した。そして、この電解液をコンデンサ素子に含浸し、アルミニウムケースに入れてゴム封口し、次いで、８５℃で、２時間、５７５Ｖ印加して再化成してアルミニウム電解コンデンサを作成した。
【００３４】
（従来例）
クラフト紙（密度０．７５ｇ／ｃｍ3、厚み７０μｍ）からなるセパレータを陰極箔と、表面に形成されたピットの径が０．１μｍ以上である陽極箔（化成電圧は７５０Ｖ）の間に挟み、巻回して、５５０Ｖ−３００μＦのコンデンサ素子を作成した。また、エチレングリコール８５部、硼酸３部、１，６−デカンジカルボン酸９部、ＰＶＡ（けん化度９８．５ｍｏｌ％、重合度２００）３部の電解液を作成した。そして、この電解液をコンデンサ素子に含浸し、アルミニウムケースに入れてゴム封口し、次いで、８５℃で、２時間、５７５Ｖ印加して再化成してアルミニウム電解コンデンサを作成した。
【００３５】
［高温負荷試験］
これらのアルミニウム電解コンデンサに５５０Ｖを印加し、１０５℃で１０００時間の高温負荷試験を行った。その試験結果を表２に示した。試験数は２０個として、特性は２０個のコンデンサの平均値で示した。
【表２】
0004617529.tif 000003
【００３６】
表２から明らかなように、セパレータとしてＰＶＡ塗工紙を用いると共に、化成電圧が７５０Ｖの陽極箔を用いた実施例１及び実施例２共に、初期特性、高温負荷試験共に良好な結果が得られ、定格５５０Ｖの高圧用電解コンデンサが実現されている。
【００３７】
これに対して、実施例２と同じセパレータを用い、化成電圧が７５０Ｖの陽極箔を用いているにもかかわらず、硼酸を含まない電解液を含浸した比較例１では、再化成中にショートが発生した。その理由は、比較例１においては、電解液に硼酸が添加されていないため、セパレータに塗布したＰＶＡの溶解が進まず、ＰＶＡの効果が低減されて、定格５５０Ｖの耐電圧が得られないためであると考えられる。
【００３８】
また、実施例２と同じセパレータを用い、硼酸を含む電解液を含浸しているにもかかわらず、化成電圧が６３０Ｖの陽極箔を用いた比較例２では、初期特性はほぼ良好な結果が得られたものの、高温負荷試験においては開弁に至った。その理由は、比較例２においては、高温負荷試験中に漏れ電流が増大し、ガスが発生して、コンデンサ内部の圧力が上昇し、開弁に至ったと考えられる。
【００３９】
一方、セパレータとして、ＰＶＡを塗布していないクラフト紙を用いた従来例では、化成電圧が７５０Ｖの陽極箔を用いているにもかかわらず、再化成中にショートが発生しており、５５０Ｖの耐電圧特性を得ていないことが分かる。
このように、本発明に係る実施例１及び実施例２の電解コンデンサは、定格５５０Ｖを満たした上に、過電圧特性をも満たしていることが明らかとなった。
【００４０】
【発明の効果】
以上述べたように、本発明によれば、耐電圧特性及び過電圧特性のさらなる向上を可能とし、４５０Ｖを超える定格電圧を有する電解コンデンサを提供することができる。